(57)【特許請求の範囲】
【請求項１】
繊維表面部を形成する熱可塑性樹脂組成物が無機系防かび剤を１〜１０質量％含有する合成繊維を用いて布帛を調製し、得られた布帛を精練することなく、染色及び防炎加工することを特徴とするインテリア内装材用布帛の製造方法。
【請求項２】
防炎加工を、有機系難燃剤５〜１０％ｏｗｆで処理することを特徴とする請求項１記載のインテリア内装材用布帛の製造方法。
【発明の詳細な説明】
【技術分野】
【０００１】
本発明は、防炎性及び防かび性に優れたインテリア用内装材用布帛及びその製造方法並びにそれを用いたカーテンに関するものである。
【背景技術】
【０００２】
近年、ホテル、旅館、学校、病院等の公共の建物に使用されるカーテン、敷物、合板類の用途には防炎性は必須の項目であり、消防法でも一定以上の防炎性が規定されている。
【０００３】
また、生活様式の多様化から繊維素材に対して様々な機能性の要求がなされ、特に衛生的な面からカーテン、衣料、毛布、シーツ等の繊維製品に対しては抗菌・防かび性が求められ、抗菌剤や防かび剤を後加工処理することや抗菌剤や防かび剤を含有させた繊維を用いることでその効果を得ることができることが分かっている。
【０００４】
しかしながら、先に述べたように、インテリア内装材に用いられる素材においては、抗菌・防かび性だけでなく、防炎性も同時に満たさなければならない現状がある。
【０００５】
繊維製品に対する抗菌・防かび性を付与する方法としては、セラミック系粒子に金属類を担持してこれを繊維に練り込むブレンド法と安全性の高い有機系の抗菌剤や防かび剤による後加工法がある。ブレンド法として、例えば、銀イオンや銅イオン等を担持してなるセラミック系微粒子を繊維形成ポリマーに混練し紡糸する方法が知られている（特許文献１等参照）。また、後加工法としては、防かび剤を塗布した産業資材用機能性布帛が提案されている（特許文献２等参照）。
【０００６】
一方、難燃・防炎化についての公知の技術として、例えば、樹脂の重合工程でリン、あるいはハロゲン等を含有する難燃剤を樹脂に添加して共重合させる素材難燃化法（特許文献３等参照）、または、布帛を、リン、ハロゲン等を含有する難燃剤の水分散体で処理する後加工法等（特許文献４等参照）がある。
【先行技術文献】
【特許文献】
【０００７】
【特許文献１】特開昭５９−１３３２３５号公報
【特許文献２】特開２００９−２９３１４７号公報
【特許文献３】特公昭５３−１３４７９号公報
【特許文献４】特開昭５９−２３６５１号公報
【発明の概要】
【発明が解決しようとする課題】
【０００８】
しかしながら、後加工で防かび及び抗菌性を付与する場合は洗濯耐久性が悪く、その効果をあまり期待できないという問題点がある。
また、抗菌・抗かび性と難燃・防炎性を同時に満たす素材を作るためには、先に述べた方法の組み合わせになるが、全て後加工にする場合は抗菌剤または防かび剤と難燃剤とが互いに影響を及ぼし、期待する効果が得られないばかりか染斑の発生や風合いが硬くなる場合がある。また、抗菌・防かび繊維と難燃繊維とを用いて布帛を作る方法もあるが、抗菌・防かび繊維のような無機粒子を含有した繊維はポリエステルの熱溶融特性を阻害するため、難燃繊維を合わせて使用した場合防炎性が発揮しにくい現状がある。
【０００９】
本発明の目的は、このような抗菌・防かび性と難燃・防炎性を同時に付与することは極めて難しいという従来の問題点を解決し、良好な防かび性と優れた防炎性とを兼ね備えた、インテリア内装材用布帛及びその製造方法並びにそれを用いたカーテンを提供することにある。
【課題を解決するための手段】
【００１５】
本発明の目的は、繊維表面部を形成する熱可塑性樹脂組成物が無機系防かび剤を１〜１０質量％含有する合成繊維を用いて布帛を調製し、得られた布帛を精練することなく、染色及び防炎加工することを特徴とするインテリア内装材用布帛の製造方法によって達成される。
【００１６】
また、防炎加工は、有機系難燃剤５〜１０％ｏｗｆで処理することが好ましい。
【発明の効果】
【００１８】
本発明のインテリア内装材用布帛は、抗かび性と防炎性に優れており、ホテル、旅館等のシャワーカーテン等のカーテン、工事用シート、軒出しテント等の用途に好適に使用されるものである。
また、本発明のインテリア内装材用布帛は、洗濯耐久性にも優れる。
更に、本発明のインテリア内装材用布帛の製造方法により、防かび性と防炎性に優れたインテリア内装材用布帛を得ることができる。
【発明を実施するための形態】
【００１９】
本発明のインテリア内装材用布帛は、繊維表面部を形成する熱可塑性樹脂組成物が無機系防かび剤を１〜１０質量％含有する合成繊維からなる布帛表面に、有機系難燃剤が付着してなることを特徴とするものである。
【００２０】
本発明において用いる無機系防かび剤は、銀、銅、亜鉛及び錫からなる群から選択された少なくとも１種以上の金属成分が無機化合物に担持されたものであることが好ましい。
【００２１】
金属成分を担持させる基材には、例えば以下のものが挙げられる。即ち、ガラス、活性化アルミナ、シリカゲル等の無機系吸着材、ゼオライト、リン酸カルシウム、リン酸ジルコニウム、リン酸チタン、チタン酸カリウム、含水酸化ビスマス、含水酸化ジルコニウム、ハイドロサルファイト類化合物等の無機イオン交換体がある。
【００２２】
これらの基材に、銀、銅、亜鉛、錫等からなる群から選択された少なくとも１種以上の金属成分を担持させるには、今までに知られた担持方法を採用できる。例えば、物理的吸着または化学的吸着により担持させる方法、結合材により担持させる方法、無機化合物に打ち込むことにより担持させる方法、蒸着、溶解析出反応、スパッタ等の薄膜形成法により無機化合物の表面に薄層を形成させることにより担持させる方法等が挙げられる。
【００２３】
本発明において、無機系防かび剤は、基材としてガラスを使用し、亜鉛または銀の少なくともいずれか一方が担持された微粒子が好適である。特に好適には、亜鉛イオンと銀イオンの両方を担持されているものである。防かび剤に対する亜鉛イオンの含有率は、１５〜２５質量％の範囲が好ましく、銀イオンの含有率は、０．１〜３質量％の範囲が好ましく、より好ましくは０．１〜１質量％である。このような範囲であれば、繊維の白度、糸品位及び防かび性を十分に保ち易くなる。
【００２４】
本発明において、無機系防かび剤は、平均粒子径が０．６〜３．５μｍの微粒子であることが好ましい。
平均粒子径が大き過ぎると、同じ濃度とした場合に、繊維内の微粒子の存在個数が少なくなり、繊維表面層に存在する確率が低下し、防かび性が低下する場合がある。また、防かび剤の粒子が小さ過ぎる場合は、粒子同士が凝集し、繊維において防かび性に斑が生じ、防かび性が低下する場合がある。よって、良好な防かび性、防かび安定性の点から、上記の範囲とするのがよい。
【００２５】
合成繊維に用いる熱可塑性樹脂としては、繊維形成可能な熱可塑性樹脂を選択でき、ポリエステル、ポリアミド、ポリウレタン、ポリオレフィン等の熱可塑性樹脂が挙げられる。特に、ポリエステルが、汎用的な樹脂であり、コスト面および製品強度を考慮すると最も好ましい。
【００２６】
ポリエステル繊維は、ポリエステル樹脂を主成分とする繊維であれば、その組成に特に制限はない。ポリエステル繊維構成する樹脂成分は単品でも複合混合物、共重合物、アロイでもよい。樹脂成分の具体例としては、ポリエチレンテレフタレート、ポリエチレンイソフタレート、ポリブチレンテレフタレート及びこられの原料またはそれ以外のジオールや２塩基性酸からなる共重合体が挙げられる。具体的な共重合成分としては、ジエチレングリコール、ジグチレングリコール等のジオール類、テレフタル酸、イソフタル酸、オルソフタル酸、リジウムスルホイソフタル酸、タフチル−ジカルボン酸、アジピン酸等のジカルボン酸等を挙げることができる。
【００２７】
合成繊維の形態は丸断面、三角断面等の異形断面、１本の繊維が数本に分割された分割繊維でもよく、また、芯鞘型やサイドバイサイド型複合糸でもよい。
【００２８】
本発明に用いる合成繊維は、無機系防かび剤を含有する熱可塑性樹脂組成物によって繊維表面部が形成されていることが必要である。特に、繊維表面に、防かび剤の微粒子が少なくとも一部露出していることが好ましい。このような配置とすることにより、防かび性がより良好となる。このために、芯鞘型の鞘部に、無機系防かび剤を含有する熱可塑性樹脂組成物を用いた形態とすることが好ましく、この場合、芯鞘比は、１：２０〜２０：１とすることが好ましく、１：３〜３：１とすることがより好ましい。
【００２９】
繊維表面部を形成する熱可塑性樹脂組成物中の無機系防かび微粒子の含有量は、１〜１０質量％であることが必要であり、好ましくは２〜５質量％である。含有量が１質量％未満であると防かび性が発現しなくなり、また、１０質量％を超えると変色性、繊維強度低下や紡糸性不良となり繊維化できなくなるばかりか、たとえ繊維化できても針摩耗性が高まり整経又は編立て時に金属部分を摩耗するような不具合等も起こる。
【００３０】
本発明に用いる合成繊維は、総繊度が２００ｄｔｅｘ以下であることが好ましい。中でも１５０ｄｔｅｘ以下がより好ましく、１００ｄｔｅｘ以下が更に好ましい。また、繊維製品としての取り扱い易さから、総繊度の下限は、１５ｄｔｅｘ程度である。また、本発明に用いる合成繊維の単糸繊度は、６ｄｔｅｘ未満であることが好ましい。中でも、５ｄｔｅｘ以下がより好ましく、３ｄｔｅｘ以下が更に好ましい。また、剤の粒径に近くなると延伸等で断糸するおそれがあること等を考えると、単糸繊度の下限は、１．５ｄｔｅｘ以上であることが好ましい。
総繊度が、２００ｄｔｅｘを超えると、繊維の表面積が小さくなり、繊維表面層に配される無機系防かび剤の粒子の密度が小さくなるため、防かび性が十分に発揮できないおそれがある。また、単糸繊度が６ｄｔｅｘ以上であると、繊維の表面積が小さくなり、無機系防かび剤の繊維表面層への露出が少なくなり、防かび性が十分でないおそれがある。
【００３１】
また、合成繊維のフィラメント数は、防かび性を良好に保つ点から、３〜２００本が好ましく、より好ましくは１２〜９６本である。
【００３２】
本発明に用いる合成繊維の強度は、３ｃＮ／ｄｔｅｘ以上であることが好ましい。３ｃＮ／ｄｔｅｘ未満の場合、繊維中に含まれる防かび剤によって、織編工程、加工工程での断糸等後工程での不具合が出るおそれがある。
【００３３】
本発明に用いる合成繊維は、本発明の効果を損なわない範囲であれば一般的に使用される添加剤、滑剤、艶消し剤、酸化防止剤、蛍光増白剤、制電剤、耐光剤等が含まれていてもよい。
【００３４】
本発明に係る合成繊維は、上記熱可塑性樹脂と無機系防かび剤とを組み合わせ、常法により所望する形態に応じて溶融紡糸することにより得ることができる。
【００３５】
次に、上記のような合成繊維を用いた布帛の形態は、織物、編物、不織布等の従来採用されている形態とすればよい。
【００３６】
布帛は、上記合成繊維を１００質量％用いてもよいし、少なくとも一部に用いたものでもよく、目的とする用途に合わせたものとするとよい。防カビ性を良好に持たせる点からは、２５質量％以上用いることが好ましく、より好ましくは５０質量％以上である。
【００３７】
布帛に付着させる有機系難燃剤としては、有機ハロゲン化合物、有機リン酸化合物、またはハロゲン含有有機リン酸化合物の一種もしくは二種以上の混合物が使用され、特に、有機ハロゲン化合物を使用することが望ましい。
【００３８】
有機系難燃剤の付与量は、固形分として５〜１０％ｏｗｆが好ましく、更に好ましくは３〜６％ｏｗｆである。
なお、必要に応じて吸水剤、帯電防止剤、柔軟剤、硬仕上剤等を併用してもよい。
【００３９】
本発明のインテリア内装材用布帛は、上記合成繊維を用いて、製織、製編または不織布を製造することにより布帛を調製し、得られた布帛を精練することなく、染色及び防炎加工することにより製造する。
このように製造することにより、防かび性と防炎性との両方を兼ね備えたインテリア内装材用布帛を得ることができる。
【００４０】
本発明のインテリア内装材用布帛は、シャワーカーテン等のカーテン、工事用シート、軒出しテント等の用途に好適に使用されるが、特に、ホテル、旅館等で使用されるシャワーカーテンに使用すると好適である。
【実施例】
【００４１】
以下、実施例により本発明を具体的に説明する。
なお、評価項目に使用した特性値は下記の測定方法による。
【００４２】
（１）防かび性
ＪＩＳ Ｚ２９１１ かび抵抗性試験に基づき行い、抗かび活性値≧２．０のものを合格とした。
試験対象かび：クロカビ
【００４３】
（２）防炎性
ＪＩＳ Ｌ１０９１のＤ法に基づいて評価した。
【００４４】
（３）総合評価
防かび性、防炎性とも良好であったものを○とし、防かび性、防炎性の少なくともいずれかが不良であったものを×とした。
【００４５】
[実施例１]
鞘成分として、防かび剤（富士ケミカル製、ＦＫ−４３、平均粒子径２．０μｍ、基材ガラス、銀含有量０．５質量％、亜鉛含有量１９質量％）を２．０質量％含有するポリエチレンテレフタレート樹脂組成物（酸化チタン０．０４質量％含有）を用い、芯成分として、ポリエチレンテレフタレート樹脂を（酸化チタン０．０４質量％含有）用い、芯鞘比１：１の防かび性ポリエステルフィラメント８４ｄｔｅｘ／２４ｆｉｌの撚糸（１０００Ｔ／ｍ）を経糸に、セミダルポリエステルフィラメント仮撚加工糸（酸化チタン０．４質量％含有）１６７ｄｔｅｘ／４８ｆｉｌを緯糸に使用して、タフタ（経糸密度：１４７本／２．５４ｃｍ、緯糸密度：６６本／２．５４ｃｍ）を製織した。
得られた生機を、精錬することなく、ノンネンＣＬＢ−１０（臭素系）（丸菱油化工業（株））９％ｏｗｆ、スミカロンネービーブルー（住友化学（株））０．５ｏｗｆで１３０℃×３０分間で染色・防炎加工の処理を行い、インテリア内装材用布帛を得た。
得られた布帛について、防かび性と防炎性を評価した。その結果を、表１に併せて示す。
【００４６】
[実施例２]
実施例１において、防かび剤の含有量を４．０質量％とした以外は実施例１と同様の処理を行い、インテリア内装材用布帛を得た。
得られた布帛について、防かび性と防炎性を評価した。その結果を、表１に併せて示す。
【００４７】
[比較例１]
実施例１において、製織した生地を、９０℃×１０分間の精練を行った以外は実施例１と同様の処理を行い、インテリア内装材用布帛を得た。
得られた布帛について、防かび性と防炎性を評価した。その結果を、表１に併せて示す。
【００４８】
【表１】
0006637326.tif 000002